РЕГЕНЕРИРОВАНИЕ ОТРАБОТАННОГО АСФАЛЬТА

1. Асфальтовая композиция, включающая
отработанный асфальт и
содержащий сложноэфирную группу регенерирующий агент, полученный из таллового масла,
при этом указанный отработанный асфальт содержит заполнитель и состарившееся битумное вяжущее вещество, а
регенерирующий агент имеет титр согласно ASTM D1982, составляющий менее 30°С, и присутствует в количестве, эффективном для уменьшения температуры начала стеклования состарившегося битумного вяжущего вещества по меньшей мере на 5°С по сравнению с температурой начала стеклования состарившегося битумного вяжущего вещества, не содержащего регенерирующего агента.
2. Композиция по п. 1, дополнительно включающая первичный асфальт, содержащий первичное вяжущее вещество и первичный заполнитель, причем указанная асфальтовая композиция содержит от 1 до 99 мас.% первичного заполнителя в пересчете на суммарное количество первичного асфальта, отработанного асфальта и регенерирующего агента.
3. Композиция по п. 1, содержащая от 0,1 до 20 мас.% регенерирующего агента в пересчете на суммарное количество состарившегося битумного вяжущего вещества и регенерирующего агента.
4. Композиция по п. 1, отличающаяся тем, что регенерирующий агент присутствует в количестве, эффективном для уменьшения температуры начала стеклования состарившегося битумного вяжущего вещества на по меньшей мере 10°С.
5. Композиция по п. 1, отличающаяся тем, что регенерирующий агент присутствует в количестве, эффективном для сужения разброса температуры стеклования состарившегося битумного вяжущего вещества на по меньшей мере 5°С по сравнению с разбросом температуры стеклования без применения регенерирующего агента.
6. Композиция по п. 1, отличающаяся тем, что регенерирующий агент выбран из группы, состоящей из триметилолпропанталлатов, этиленгликоль мономератов, неопентилгликоль мономератов, 2-этилгексилмономератов и глицерин мономератов.
7. Композиция по п. 1, отличающаяся тем, что регенерирующий агент представляет собой сложный эфир, полученный из жирной кислоты таллового масла, мономерной кислоты и димерных кислот.
8. Регенерированное вяжущее вещество, подходящее для применения с отработанным асфальтом, содержащее:
(a) состарившееся битумное вяжущее вещество; и
(b) от 0,1 до 20 мас.% содержащего сложноэфирную группу регенерирующего агента, полученного из таллового масла, в пересчете на суммарное количество состарившегося битумного вяжущего вещества и регенерирующего агента;
при этом титр регенерирующего агента согласно ASTM D1982 составляет менее 30°С и указанный регенерирующий агент присутствует в количестве, эффективном для уменьшения температуры начала стеклования состарившегося битумного вяжущего вещества на по меньшей мере 5°С по сравнению с температурой начала стеклования состарившегося битумного вяжущего вещества, не содержащего регенерирующего агента.
9. Вяжущее вещество по п. 8, дополнительно содержащее от 1 до 99% масс, первичного вяжущего вещества в пересчете на суммарное количество первичного вяжущего вещества и состарившегося битумного вяжущего вещества.
10. Вяжущее вещество по п. 8, содержащее от 0,5 до 10 мас.% регенерирующего агента.
11. Способ, включающий объединение отработанного асфальта с содержащим сложноэфирную группу регенерирующим агентом, полученным из таллового масла, при этом отработанный асфальт содержит заполнитель и состарившееся битумное вяжущее вещество, при этом титр регенерирующего агента согласно ASTM D1982 составляет менее 30°С и указанный регенерирующий агент применяют в количестве, эффективном для уменьшения температуры начала стеклования состарившегося битумного вяжущего вещества по меньшей мере на 5°С по сравнению с температурой начала стеклования состарившегося битумного вяжущего вещества, не содержащего регенерирующего агента.
12. Способ по п. 11, отличающийся тем, что отработанный асфальт, регенерирующий агент или их смесь объединяют с первичным асфальтом, содержащим первичное вяжущее вещество и первичный заполнитель, при этом образовавшаяся асфальтовая композиция содержит от 1 до 99 мас.% отработанного асфальта в пересчете на суммарное количество отработанного асфальта, первичного асфальта и регенерирующего агента.
13. Способ по п. 12, отличающийся тем, что образовавшаяся асфальтовая композиция содержит от 30 до 70 мас.% отработанного асфальта в пересчете на суммарное количество отработанного асфальта, первичного асфальта и регенерирующего агента.
14. Способ по п. 11, отличающийся тем, что применяют от 0,1 до 20 мас.% регенерирующего агента в пересчете на суммарное количество состарившегося битумного вяжущего вещества и регенерирующего агента.
15. Способ по п. 11, отличающийся тем, что регенерирующий агент применяют в количестве, эффективном для уменьшения температуры начала стеклования состарившегося битумного вяжущего вещества на по меньшей мере 10°С.
16. Способ по п. 11, отличающийся тем, что регенерирующий агент применяют в количестве, эффективном для сужения разброса температуры стеклования состарившегося битумного вяжущего вещества на по меньшей мере 5°С.
17. Способ по п. 11, отличающийся тем, что регенерирующий агент выбран из группы, состоящей из триметилолпропанталлатов, этиленгликоль мономератов, неопентилгликоль мономератов, 2-этилгексилмономератов и глицерин мономератов.
18. Способ, включающий объединение композиции вяжущего вещества, содержащей состарившееся битумное вяжущее вещество, с содержащим сложноэфирную группу регенерирующим агентом, полученным из таллового масла, при этом титр регенерирующего агента согласно ASTM D1982 составляет менее 30°С и указанный регенерирующий агент применяют в количестве, эффективном для уменьшения температуры начала стеклования состарившегося битумного вяжущего вещества на по меньшей мере 5°С по сравнению с температурой начала стеклования состарившегося битумного вяжущего вещества, не содержащего регенерирующего агента.
19. Асфальтовая композиция, содержащая:
(a) по меньшей мере 15 мас.% отработанного асфальта, содержащего состарившееся вяжущее вещество; и
(b) содержащий сложноэфирную группу регенерирующий агент, полученный из таллового масла;
при этом титр регенерирующего агента согласно ASTM D1982 составляет менее 30°С и указанный регенерирующий агент присутствует в количестве от 0,1 до 20 мас.% в пересчете на суммарное количество состарившегося вяжущего вещества и регенерирующего агента; и
причем регенерирующий агент и состарившееся вяжущее вещество образуют регенерированное вяжущее вещество, при этом точка размягчения регенерированного вяжущего вещества, определенная методом "кольца и шара" согласно EN 1427, по меньшей мере на 5°С ниже точки размягчения состарившегося вяжущего вещества, не содержащего регенерирующего агента, и степень проникновения при 25°С согласно EN 1426 по меньшей мере в два раза больше степени проникновения состарившегося вяжущего вещества, не содержащего регенерирующего агента.
20. Композиция по п. 19, также содержащая дополнительный заполнитель и/или вяжущее вещество.
21. Композиция по п. 19, отличающаяся тем, что регенерирующий агент выбран из группы, состоящей из триметилолпропанталлатов, этиленгликоль мономератов, неопентилгликоль мономератов, 2-этилгексилмономератов и глицерин мономератов.
22. Композиция по п. 19, отличающаяся тем, что регенерирующий агент понижает температуру, необходимую для смешивания, на по меньшей мере 5°С при вязкостях, равных 200 мПа·с или меньше.
23. Композиция по п. 19 отличающаяся тем, что регенерирующий агент понижает температуру, необходимую для уплотнения, на по меньшей мере 5°С при вязкостях, равных 3000 мПа·с или меньше.
24. Асфальтовая композиция, включающая:
(а) по меньшей мере 15 мас.% отработанного асфальта, содержащего состарившееся вяжущее вещество; и
(b) содержащий сложноэфирную группу регенерирующий агент, полученный из таллового масла;
при этом титр регенерирующего агента согласно ASTM D1982 составляет менее 30°С и указанный агент присутствует в количестве от 0,1 до 20 мас.% в пересчете на суммарное количество состарившегося вяжущего вещества и регенерирующего агента; и
при этом регенерирующий агент и состарившееся вяжущее вещество образуют регенерированное вяжущее вещество, марка PG которого по меньшей мере на один балл ниже марки PG состарившегося вяжущего вещества, не содержащего регенерирующего агента.
25. Регенерированное вяжущее вещество, содержащее:
(a) состарившееся вяжущее вещество; и
(b) содержащий сложноэфирную группу регенерирующий агент, полученный из таллового масла;
при этом титр регенерирующего агента согласно ASTM D1982 составляет менее 30°С и указанный регенерирующий агент присутствует в количестве от 0,1 до 20 мас.% в пересчете на суммарное количество состарившегося вяжущего вещества и регенерирующего агента; и
при этом точка размягчения регенерированного вяжущего вещества, определяемая методом "кольца и шара" согласно EN 1427, по меньшей мере на 5°С ниже точки размягчения состарившегося вяжущего вещества, не содержащего регенерирующего агента, и степень проникновения при 25°С согласно EN 1426 по меньшей мере в два раза больше степени проникновения состарившегося вяжущего вещества, не содержащего регенерирующего агента.
2
26. Вяжущее вещество по п. 25, отличающееся тем, что пластичность под действием силы, измеренная согласно AASHTO Т-300 составляет 1,0 Дж/см при температуре в диапазоне от 15°С до 25°С.
27. Вяжущее вещество по п. 25, отличающееся тем, что регенерирующий агент выбран из группы, состоящей из триметилолпропаиталлатов, этиленгликоль мономератов, неопентилгликоль мономератов, 2-этилгексилмономератов и глицерин мономератов.
28. Вяжущее вещество по п. 25, демонстрирующее стабильность, когда его подвергают кратковременному старению посредством испытания во вращающейся тонкой пленке в печи согласно EN 12607-1 и длительному старению путем испытания в камере для старения под давлением согласно EN 14769.
29. Асфальтовая композиция, содержащая отработанный асфальт и содержащий сложноэфирную группу регенерирующий агент, полученный из таллового масла, при этом отработанный асфальт содержит заполнитель и состарившееся битумное вяжущее вещество, и регенерирующий агент получен из спирта с улучшенной термостойкостью.
30. Композиция по п. 29, отличающаяся тем, что спирт выбран из группы, состоящей из триметилолэтана, триметилолпропана, неопентилгликоля, пентаритритола, дипентаритритола, бензиловых спиртов и их смесей.
31. Композиция по п. 29, точка помутнения которой составляет менее -20°С и точка застывания составляет менее -30°С.
32. Мощеная поверхность, содержащая асфальтовую композицию по п. 1.
33. Мощеная поверхность, содержащая асфальтовую композицию по п. 19.
34. Мощеная поверхность, содержащая асфальтовую композицию по п. 29.